(57)【特許請求の範囲】
【請求項１】
下記段階を含む選別法による非鉄金属の製錬工程で排出される廃非鉄スラグから鉄を分離回収する方法:
（ａ）廃非鉄スラグを破砕する段階と、
（ｂ）段階 （ａ）で得られた破砕物を還元剤である炭素及び反応触媒剤である炭酸カルシウム（ＣａＣＯ３）と共に混合して、還元反応することによって廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、又は酸化鉛（ＰｂＯ）と無結晶質状態で結合した酸化鉄を還元鉄（Ｆｅ）と炭化鉄（Ｆｅ２Ｃ）に結晶構造を変化させる段階と、
（ｃ） 段階 （ｂ）で得られた産物を破砕して（ｂ）段階で還元反応によって生成さ
れた還元鉄と炭化鉄を分離させる段階と、
（ｄ） 段階 （ｃ）で得られた破砕物を粒子の大きさに応じて篩を利用して直径６１〜７４μｍ範囲の粒子と直径７５〜１０４μｍ範囲の粒子に分離する段階と、
（ｅ） 段階 （ｄ）で得られた粒子の大きさに応じた破砕物を直径６１〜７４μｍ範囲の粒子は湿式磁力選別し、直径７５〜１０４μｍ範囲の粒子は乾燥式磁力選別して、鉄を磁性体である鉄濃縮物に分離回収し、直径６１〜７４μｍ範囲の粒子の鉄と直径７５〜１０４μｍ範囲の粒子の鉄を混合する段階。
【請求項２】
前記廃非鉄スラグを直径１５０〜２０３μｍ範囲に破砕することを特徴とする請求項１に記載の廃非鉄スラグから鉄を分離回収する方法。
【請求項３】
前記 段階 （ｂ）は、 段階（ａ）で破砕された廃非鉄スラグを還元剤である炭素及び反応触媒剤である炭酸カルシウム（ＣａＣＯ３）と共に混合して、固体還元反応することによって廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、又は酸化鉛（ＰｂＯ）と無結晶質状態で結合した酸化鉄を還元鉄（Ｆｅ）と炭化鉄（Ｆｅ２Ｃ）に結晶構造を変化させることで行われることを特徴とする請求項１に記載の廃非鉄スラグから鉄を分離回収する方法。
【請求項４】
前記 段階（ｂ）は、廃非鉄スラグに対して、炭素５〜４０重量％と、炭酸カルシウム（ＣａＣＯ３）３〜２０重量％とを添加し、均一に混合して電気炉に前記混合物を５〜１５ｃｍ範囲の厚さで装入して、１０００〜１３００℃の温度で３０〜９０分間空気を０．５〜１．５ｌ／ｍｉｎで通過させながら、固体還元反応をすることで行われることを特徴とする請求項１に記載の廃非鉄スラグから鉄を分離回収する方法。
【請求項５】
前記 段階（ｃ）は、段階（ｂ）で得られた産物を直径６１〜１０４μｍ範囲で破砕することによって行われることを特徴とする請求項１に記載の廃非鉄スラグから鉄を分離回収する方法。
【請求項６】
前記 段階（ｄ）は、篩を利用して６１〜７４μｍ範囲の粒度と７５〜１０４μｍ範囲の粒度に分離することによって行われることを特徴とする請求項１に記載の廃非鉄スラグから鉄を分離回収する方法。
【請求項７】
前記 段階（ｅ）は、段階（ｄ）で得られた粒子の大きさに応じた破砕物を直径６１〜７４μｍ範囲の粒子は湿式磁力選別し、そして直径７５〜１０４μｍ範囲の粒子は乾燥式磁力選別して、鉄を磁性体である鉄濃縮物に分離して、直径６１〜７４μｍ範囲の粒子の鉄と直径７５〜１０４μｍ範囲の粒子の鉄を混合することによって行われることを特徴とする請求項１に記載の廃非鉄スラグから鉄を分離回収する方法。
【請求項８】
前記 段階（ｅ）は、６１〜７４μｍ範囲の粒度に対しては２５００〜３５００ガウスで湿式磁力選別して磁性体である還元鉄と炭化鉄を分離して、７５〜１０４μｍ範囲の粒度に対しては２００〜４００ガウスで乾式磁力選別して磁性体である還元鉄と炭化鉄を分離して湿式磁力選別と乾式磁力選別で得られた磁性体を混合することによって遂行されるのを特徴とする請求項１に記載の廃非鉄スラグから鉄を分離回収する方法。
【発明の詳細な説明】
【技術分野】
【０００１】
本発明は、産業廃棄物として排出される廃非鉄スラグから鉄鋼原料として用いられる鉄を回収する方法に関し、より詳細には、銅、亜鉛、鉛等の非鉄金属の製錬工程で発生する廃非鉄スラグを破砕して得られた破砕物を還元剤として炭素と、反応触媒剤として炭酸カルシウム（ＣａＣＯ３）と混合して、鉄の溶融温度以下で固体還元反応することによって廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合した酸化鉄を、還元鉄と炭化鉄に結晶構造を変化させて破砕して還元鉄と炭化鉄をアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等の成分と分離させて、湿式磁力選別と乾式磁力選別して、還元鉄と炭化鉄を磁性体である鉄濃縮物に分離回収する選別法による、銅、亜鉛、鉛等の非鉄金属の製錬工程で排出される廃非鉄スラグから鉄を分離回収する方法に関するもので、銅、亜鉛、鉛等の非鉄金属の製錬工程で排出される産業廃棄物である鉄を３５〜４５重量％含有する廃非鉄スラグを鉄の溶融温度以下で還元剤として炭素と、反応触媒剤として炭酸カルシウムを添加して固体還元反応して、廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合した酸化鉄を還元鉄と炭化鉄に結晶構造を変化させて、磁力選別して廃非鉄スラグ中に含まれた鉄を容易に濃縮分離回収することができるようにして、工程費用上昇を起こす多様かつ多量のスラグ形成剤を用いることなく、鉄鋼の原料として用いられる鉄を６０％以上含有する高品位鉄濃縮物を回収できるものである。加えて、反応触媒剤として炭酸カルシウムの利用は、廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合しており、反応性が非常に低い酸化鉄の固体還元反応を促して工程時間を短縮できる。また、本技術は、結果物として廃非鉄スラグに含まれた亜鉛を固体還元反応段階で還元揮発して回収できるだけでなく鉄を微量含有する非磁性体の残渣は、環境問題がなく、セメント原料としてリサイクルできるようにする方法に関するものである。
【背景技術】
【０００２】
一般に、銅精鉱と鉛精鉱の乾燥式製錬工程と亜鉛の湿式製錬工程で排出される残渣の再処理のための乾式製錬工程で排出される廃非鉄スラグには鉄が多量含まれている。回収対象である鉄の含有量は、前記非鉄金属の乾式製錬工程に応じて変わるが、概略,鉄が３５〜４５重量％程度含まれていると知られている。
【０００３】
それにもかかわらず、現状は廃非鉄スラグには鉄鋼の熱間脆性を悪化させる銅、亜鉛、鉛等の非鉄金属含有量が合計４重量％以上含まれていたため、鉄鋼原料として用いられないままである。
【０００４】
従って、従来技術として、鉄鋼スラグから鉄を回収する技術は種々発展してきたが、廃非鉄スラグから鉄を回収する技術は実施されていないのが現状である。
【０００５】
韓国公開公報２００５−７６５５６号には、高炉水滓スラグから鉄分回収及び鉄粉の製造方法が記載されている。この発明は、製鉄工程で銑鉄製造時発生するスラグから完全には除去されないため、スラグの品質低下要因になっている、高炉水滓スラグに内在する鉄分を除去してこれを利用する方法として、特に水滓スラグ内に混在されている鉄分を磁力選別してこれを高価な鉄粉原料として直接用いたり、粉砕還元して高付加スポンジ型の粉鉄を製造する方法に関する物であるが、この方法では廃非鉄スラグの特徴である鉄鋼の熱間脆性を悪化させる非鉄金属の問題を解決する方法を分からず、廃非鉄スラグ内の鉄成分は無結晶質状態で結合しており、還元反応性が非常に低いという問題点が解決できない。
【０００６】
また、韓国公開公報２００２−３６０７５号には、非鉄金属スラッジから有価金属を抽出する技術が記載されている。この発明は、産業現場において捨てられる非鉄金属のスラッジの中に含まれている少量の有価金属を抽出する技術が記載されているが、無結晶質状態で多量含まれている廃非鉄スラグの鉄成分の処理に対しは記載がない。
【０００７】
また、大韓民国公開特許公報２００２−５１６３１号には、製鋼工程で副産物として発生するスラグから鉄分を分離する方法として、粉スラグを粒度別に磁力選別処理することによって鉄分回収率を高めることができるスラグから鉄分を回収する方法を記載しているが、この発明も無結晶質状態で多量含まれている廃非鉄スラグの鉄成分の処理に対しは記載がない。
【０００８】
一方、銅精鉱の乾式製錬工程では、銅１トン生産量当たり２トンの廃非鉄スラグが、鉛精鉱の乾式製錬工程では、鉛１トン生産量当たり０．４５トンの廃非鉄スラグが、そして亜鉛の湿式製錬工程で排出される残渣の再処理のための乾式製錬工程では、亜鉛１トン生産量当たり０．２トンの廃非鉄スラグが発生し、これによる環境汚染が社会問題となっている。
【０００９】
しかし、前記のような廃非鉄スラグの産業廃棄物に多量含まれている鉄は、廃棄物として処理するには非常にもったいない資源に違いなく、従って資源リサイクルの側面から回収されることが国家経済面から求められ、これを回収してリサイクルすることによって資源の有効利用の側面で非常に有用であると言える。
【００１０】
このような廃非鉄スラグの産業廃棄物から鉄を回収する方法は、物理的選別法と乾式法に大別される。
【００１１】
これらの中、物理的選別法は、廃非鉄スラグを破砕した後、酸化処理して磁力選別することによって鉄を分離回収する方法であって、廃非鉄スラグ中に含まれた酸化鉄の反応性が非常に低く、廃非鉄スラグの酸化処理による結晶構造の変化がかなり難しく、鉄の分離回収率が５０％以下と非常に低く、また、回収された鉄濃縮物には鉄鋼の熱間脆性を悪化させる銅、亜鉛、鉛等の非鉄金属が、銅の場合１％、亜鉛の場合２％、そして鉛の場合１％以上と非常に多くの量を含有する短所があって、廃非鉄スラグを破砕した後、酸化処理して磁力選別する方法によって回収された鉄濃縮物を鉄鋼の原料として使うには再処理が必要な短所がある。従って、廃非鉄スラグを破砕した後、酸化処理して磁力選別する方法は、未だに商業化された工程がないのが実情である。
【００１２】
一方、乾燥式法は、溶融炉を利用して廃非鉄スラグをアルミナ（Ａｌ2Ｏ3）、生石灰（ＣａＯ）、マグネシア（ＭｇＯ）、珪石（ＳｉＯ2）等のような種々のスラグ造成調節剤である溶剤と、還元剤である炭素を加えた後、１５５０〜１６００℃程度鉄の溶融温度以上の高温で溶融して、鉄を回収する方法で、種々のスラグ造成調節剤である溶剤が用いられて、費用面で不利で、工程の制御が難しく、温度が高い短所がある。また、廃非鉄スラグに含まれた銅、亜鉛、鉛等鉄鋼の熱間脆性を悪化させる非鉄金属が前述した物理的選別法よりさらに多く鉄と共に回収されて、鉄鋼の原料として用いるには複雑な再処理が必要な短所がある。そこで、未だに廃非鉄スラグの産業廃棄物から鉄を回収する商業化された乾式工程はないのが実情である。
【００１３】
また、銅、亜鉛、鉛等の非鉄金属が含まれていない鉄を１０〜２５重量％含有した鉄鋼スラグから鉄を回収する方法は、大きく物理的選別法と乾式法があり、このような方法では銅、亜鉛、鉛等の非鉄金属を除去する段階が必要なく、廃非鉄スラグの産業廃棄物から鉄を回収する方法は、技術的に非常に単純な方法である。
【００１４】
そこで、本発明者等は、前記従来技術の問題点を解決しようと鋭意努力した結果、銅、亜鉛、鉛等の非鉄金属の製錬工程で発生する廃非鉄スラグを破砕して得られた破砕物を還元剤として炭素と、反応触媒剤として炭酸カルシウム（ＣａＣＯ３）と混合して鉄の溶融温度以下で固体還元反応することによって廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合した酸化鉄を還元鉄と炭化鉄に結晶構造を変化させた後、破砕して還元鉄と炭化鉄をアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等のような成分と分離させて、湿式磁力選別と乾燥式磁力選別し、磁性体で鉄を銅、亜鉛、鉛等の非鉄金属含有量の合計が１％以下である鉄濃縮物に分離回収し、回収された鉄濃縮物を再処理することなく鉄鋼の原料として使用できることを確認して、本発明の完成に至った。
【発明の概要】
【発明が解決しようとする課題】
【００１５】
本発明は、銅、亜鉛、鉛等の非鉄金属の製錬工程で発生する廃非鉄スラグから鉄を濃縮分離回収する方法に関し、より詳細には廃非鉄スラグに還元剤と反応触媒剤を添加した後、固体還元反応によって廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合した酸化鉄を還元鉄（Ｆｅ）と炭化鉄（Ｆｅ２Ｃ）に結晶構造を変化させ、破砕して固体還元反応によって生成された還元鉄と炭化鉄を分離させた後、粒子の大きさに応じて湿式磁力選別と乾式磁力選別して、磁性体で鉄を銅、亜鉛、鉛等の非鉄金属含有量の合計が１％以下の鉄濃縮物に分離回収する銅、亜鉛、鉛の非鉄金属の製錬工程で発生する廃非鉄スラグから鉄を濃縮分離回収する方法に関するものである。
【課題を解決するための手段】
【００１６】
本発明の選別法による銅、亜鉛、鉛等の非鉄金属の製錬工程で排出される廃非鉄スラグから鉄を分離回収する方法は、（ａ）廃非鉄スラグを破砕する段階と、（ｂ）段階（ａ）で得られた破砕物を還元剤である炭素及び反応触媒剤である炭酸カルシウム（ＣａＣＯ３）と共に混合して、還元反応することによって廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合した酸化鉄を還元鉄（Ｆｅ）と炭化鉄（Ｆｅ２Ｃ）に結晶構造を変化させる段階と、（ｃ）段階（ｂ）で得られた産物を破砕して（ｂ）段階で固体還元反応によって生成された還元鉄と炭化鉄を分離させる段階と、（ｄ） 段階 （ｃ）で得られた破砕物を粒子の大きさに応じて分離する段階と、（ｅ） 段階 （ｄ）で得られた粒子の大きさに応じた破砕物を湿式磁力選別と乾式磁力選別して、鉄を磁性体である鉄濃縮物に分離回収して混合する段階と、を含んでなることを特徴とする。また、本技術は、結果物として、廃非鉄スラグに含まれた亜鉛を固体還元反応段階で還元揮発して回収できるだけでなく、鉄を微量含有した非磁性体である残渣は、環境問題がなく、セメント原料としてリサイクルできるようにする方法に関する。
【発明の効果】
【００１７】
本発明によると、銅、亜鉛、鉛等の非鉄金属の製錬工程で排出される産業廃棄物の廃非鉄スラグを鉄の溶融温度以下で固体還元反応して廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合した酸化鉄を還元剤である炭素及び反応触媒剤である  炭酸カルシウム（ＣａＣＯ３）と共に混合して還元反応することによって還元鉄と炭化鉄に結晶構造を変化させた後、固体還元反応によって生成された還元鉄と炭化鉄を破砕してアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等のような成分と分離させて、湿式磁力選別と乾式磁力選別して磁性体で鉄を銅、亜鉛、鉛等の非鉄金属含有量の合が１重量％以下の鉄濃縮物で分離回収するようにする。現在廃非鉄スラグには、鉄が３５〜４５重量％と非常に多くの量が含まれているが、鉄鋼の熱間脆性を悪化させる銅、亜鉛、鉛等の非鉄金属含有量の合計が４重量％以上に含まれているため、鉄鋼原料として使用されないままの廃非鉄スラグを鉄鋼原料として活用することで、資源貧困国である国内事情から全量輸入に依存している鉄鉱石代替剤として廃非鉄スラグを利用できる効果がある。
【図面の簡単な説明】
【００１８】
【図１】本発明による工程を図示したブロック図である。
【図２】本発明のよる廃非鉄スラグからの鉄を回収する段階別工程ブロック図である。
【図３】本発明の一実施例に係る廃非鉄スラグからの鉄を回収する方法によって製造された鉄濃縮物のＸ線回折パターン（Ｘ−Ｒａｙ  Ｄｉｆｆｒａｃｔｉｏｎ  Ｐａｔｔｅｒｎ）図である。
【図４】本発明の一実施例に係る廃非鉄スラグからの鉄を回収する方法によって回収された亜鉛濃縮物のＸ線回折パターン（Ｘ−Ｒａｙ  Ｄｉｆｆｒａｃｔｉｏｎ  Ｐａｔｔｅｒｎ）図である。
【発明を実施するための形態】
【００１９】
一観点において、本発明は、（ａ）廃非鉄スラグを破砕する段階と、（ｂ）段階 （ａ）で得られた破砕物を還元剤である炭素及び反応触媒剤である炭酸カルシウム（ＣａＣＯ３）と共に混合して、還元反応することによって廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合した酸化鉄を還元鉄（Ｆｅ）と炭化鉄（Ｆｅ２Ｃ）に結晶構造を変化させる段階と、（ｃ） 段階 （ｂ）で得られた産物を破砕して（ｂ）段階で還元反応によって生成された還元鉄と炭化鉄を分離させる段階と、（ｄ） 段階 （ｃ）で得られた破砕物を粒子の大きさに応じて分離する段階と、（ｅ） 段階 （ｄ）で得られた粒子の大きさに応じた破砕物を湿式磁力選別と乾式磁力選別して、鉄を磁性体である鉄濃縮物に分離回収して混合する段階と、を含んでなる、破砕のような物理的選別法と還元反応のような化学的選別法を順次に実行する、言わば物理化学的選別法による銅、亜鉛、鉛等の非鉄金属の製錬工程で発生される廃非鉄スラグから鉄を分離回収する方法に関する。
【００２０】
本発明において、前記 段階（ａ）の廃非鉄スラグを破砕する段階で廃非鉄スラグは、直径１５０〜２０３μｍ範囲で破砕されることを特徴とする。前記廃非鉄スラグ粒度が、１５０μｍ未満であると、固体還元反応時間が短縮されるが大きく短縮されることなく、むしろエネルギー消耗が増加するため、さほどメリットがない。また、前記廃非鉄スラグ粒度が２０３μｍ超えると、固体還元反応時間が長くなる短所と共に、炭化鉄の成分が増加して、工程制御に時間がかかる問題点がある。
【００２１】
本発明において、前記 段階（ｂ）は、廃非鉄スラグに対して、炭素５〜４０重量％と、炭酸カルシウム（ＣａＣＯ３）３〜２０重量％とを添加し、均一に混合して電気炉に前記混合物を５〜１５ｃｍ範囲の厚さで装入して、１０００〜１３００℃の温度で３０〜９０分間空気を０．５〜１．５Ｌ／ｍｉｎで通過させながら、固体還元反応をすることで行われることを特徴とする。一方、 段階 （ｂ）では、廃非鉄スラグ中に含まれた酸化鉄の９０％〜９５重量％が、磁性体の還元鉄と炭化鉄に還元され、その中９０％〜９５％は、磁性体である還元鉄に還元され、５％〜１０％は磁性体である炭化鉄に還元される。
【００２２】
この時、還元剤である炭素は、廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合している酸化鉄を還元して、還元鉄と炭化鉄に結晶構造を変えるために投入される。前記炭素添加量が５重量％未満であると、廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合している酸化鉄の還元が完全に行われなく  段階  （ｃ）での還元鉄と炭化鉄の分離が難しい短所がある。また、前記炭素添加量が４０重量％を超えると、廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶状態に結合している酸化鉄の還元率が増加するものの大きく増加することなく、さほどメリットがない。
【００２３】
また、反応触媒剤である炭素カルシウムは、廃非鉄スラグの固体還元反応速度を促すために投入される。前記炭酸カルシウム添加量が３重量％未満であると、廃非鉄スラグの固体還元反応速度の増進効果がなくて、さほどメリットがない。また、前記炭酸カルシウムの添加量が２０重量％超えると、廃非鉄スラグの固体還元反応速度が増進されるものの、その効果が大きくなく、それによるメリットがない。
【００２４】
また、廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合している酸化鉄の還元に対する還元剤である炭素の効率を増進させるために破砕された廃非鉄スラグと炭素、そして炭酸カルシウムの混合物が一定厚さ以上に電気炉に投入される。前記混合物の厚さが５ｃｍ未満であると、試料内の炭素還元の雰囲気が弱まって廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合している酸化鉄の還元率が落ちる短所がある。また、前記混合物の厚さが１５ｃｍを超えると、試料内の炭素還元の雰囲気が強化されて廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合している酸化鉄の還元率が増加する効果はあるが、廃非鉄スラグに含まれた亜鉛の還元揮発回収率が落ちて、段階（ｃ）で還元鉄と炭化鉄の分離が難しい短所がある。
【００２５】
また、前記溶融温度が１０００℃ 未満であると、廃非鉄スラグの固体還元反応が完全に行われなく、同時に亜鉛の還元揮発率が悪化する短所がある。前記溶融温度が１３００℃を超えると、廃非鉄スラグの固体還元反応が速いがその効果が大きくなく、むしろ廃非鉄スラグが炉壁に融着する現象が起きる短所がある。
【００２６】
また、前記固体還元反応時間が３０分未満であると、廃非鉄スラグの固体還元反応が完全に行われない短所がある。前記固体還元反応時間が９０分を超えると、廃非鉄スラグの還元率が増加するものの、その効果が大きくなく、それによるメリットがない。
【００２７】
また、前記空気注入速度が、０．５Ｌ／ｍｉｎ未満であると、廃非鉄スラグ中にアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と無結晶質状態で結合している酸化鉄の還元率が増加する効果はあるが、廃非鉄スラグに含まれた亜鉛の還元揮発回収率が落ちて、段階（ｃ）で還元鉄と炭化鉄の分離が難しい短所がある。前記空気注入速度が１．５Ｌ／ｍｉｎを超えると、廃非鉄スラグに含まれた亜鉛の還元揮発回収率が増加する効果はあるが、その効果が大きくなくて、むしろ還元剤である炭素の消耗が増大する短所がある。
【００２８】
本発明において、前記 段階（ｃ）は、 段階（ｂ）で得られた産物を直径６１〜１０４μｍ範囲で破砕することによって行われることを特徴とする。前記廃非鉄スラグの粒度が６１μｍ未満であると、分離度は増加するものの、大きく増加することなく、かえって粉塵発生量が増加するため、それによるメリットがない。また、前記廃非鉄スラグの粒度が、１０４μｍを超えると、分離度が小さくなる短所がある。
【００２９】
一方、還元された廃非鉄スラグを６１〜１０４μｍ範囲で破砕する理由は、還元された廃非鉄スラグに含まれたアルミナ（Ａｌ２Ｏ３）、石灰石（ＣａＯ）、酸化マグネシウム（ＭｇＯ）、珪石（ＳｉＯ２）、酸化亜鉛（ＺｎＯ）、酸化銅（ＣｕＯ）、そして酸化鉛（ＰｂＯ）等と鉄を効率的に分離するためである。
【００３０】
本発明において、前記 段階（ｄ）は、篩を利用して６１〜７４μｍ範囲の粒度と７５〜１０４μｍ範囲の粒度に分離することによって行われることを特徴とする。前記廃非鉄スラグ口も７４μｍを基準に分離するのは、段階（ｅ）で行われる磁力選別で効率的に鉄を濃縮分離回収するためである。
【００３１】
本発明において、前記 段階（ｅ）は、６１〜７４μｍ範囲の粒度に対しては２５００〜３５００ガウスで湿式磁力選別して磁性体である還元鉄と炭化鉄を分離して、７５〜１０４μｍ範囲の粒度に対しては２００〜４００ガウスで乾燥式磁力選別して磁性体である還元鉄と炭化鉄を分離して湿式磁力選別と乾燥式磁力選別で得られた磁性体を混合することによって遂行されるのを特徴とする。
【００３２】
ここで６１〜７４μｍ範囲の粒度に対し湿式磁力選別を利用するのは、粒度が小さいため発生する物理的に粒子間の引き寄せる力によって現れる凝集現象を防止して、鉄の分離回収率を高め、また、選別過程での粉塵の発生を防止して、環境に優しい操業が可能になるようにするためである。
【００３３】
一方、湿式磁力選別は、水と共に破砕物を磁場中に通過させて、磁性体と非磁性体を分離する方法であり、乾燥式磁力選別は、水を用いず破砕物を磁場中に通過させて磁性体と非磁性体を分離する方法である。
【００３４】
この時、前記湿式磁力選別で２５００ガウス未満では、還元鉄と炭化鉄の非磁性体に損失率が増加して磁性体への鉄の回収率が低くなる短所がある。また、前記磁力強度３５００ガウス超では磁性体で還元鉄と炭化鉄の回収率は増加するが、アルミナ（Ａｌ2Ｏ3）、石灰石（ＣａＯ）、酸化マグネシウム（ＭｇＯ）、珪石（ＳｉＯ2）、酸化亜鉛（ＺｎＯ）、酸化銅（ＣｕＯ）、そして酸化鉛（ＰｂＯ）等が還元鉄及び炭化鉄と共に磁性体に分離して磁性体混合物中の鉄の品位が低くなる短所がある。
【００３５】
また、前記乾燥式磁力選別で２００ガウス未満では、還元鉄と炭化鉄の非磁性体に損失率が増加して、磁性体への鉄の回収率が低くなる短所がある。また、前記磁力強度４００ガウス超では磁性体で還元鉄と炭化鉄の回収率は増加するが、アルミナ（Ａｌ2Ｏ3）、石灰石（ＣａＯ）、酸化マグネシウム（ＭｇＯ）、珪石（ＳｉＯ2）、酸化亜鉛（ＺｎＯ）、酸化銅（ＣｕＯ）、そして酸化鉛（ＰｂＯ）等が還元鉄及び炭化鉄と共に磁性体に分離して磁性体混合物中の鉄の品位が低くなる短所がある。
【００３６】
この時、前記湿式磁力選別と乾式磁力選別で磁性体と非磁性体に分離した後、還元鉄と炭化鉄が濃縮された磁性体は、互いに混合して鉄鋼原料として用いられ、鉄が非常に低く含まれた非磁性体はセメントの原料として用いられる。
【００３７】
結果的に、本発明は、固体還元反応工程で反応触媒剤として炭酸カルシウムを利用して反応性が非常に低い廃非鉄スラグ中にアルミナ（Ａｌ2Ｏ3）、石灰石（ＣａＯ）、酸化マグネシウム（ＭｇＯ）、珪石（ＳｉＯ2）、酸化亜鉛（ＺｎＯ）、酸化銅（ＣｕＯ）、そして酸化鉛（ＰｂＯ）等と無結晶質状態で結合した酸化鉄の固体還元反応速度を促して、工程時間を短縮できるようにすると共に、結果物として廃非鉄スラグに含まれた亜鉛を固体還元反応段階で還元揮発して回収できるようにし、また、発生する鉄を微量含有した非磁性体である残渣は、環境問題がなくリサイクルできるようにする方法を提供する省エネ環境に優しい技術であると同時に捨てられている産業廃棄物を資源化できる技術を提示するという点でその意味があると言える。
【実施例】
【００３８】
以下、本発明を実施例を挙げて詳述する。これらの実施例は単に本発明をより具体的に説明するためのものであり、本発明の範囲がこれらの実施例に制限されないことは当業者において通常の知識を有する者にとって自明である。
【００３９】
[実施例１]
廃非鉄スラグを１５０〜２０３μｍ範囲で破砕した。次に、破砕された廃非鉄スラグと還元剤である炭素と反応触媒剤である炭酸カルシウム（ＣａＣＯ3）を混合した。混合比は、廃非鉄スラグ対応炭素を２５重量％、そして炭酸カルシウム（ＣａＣＯ3）を１０重量％になるべく秤量した後、Ｖ型ミキサーを用いて均一に混合した。（Ｖ型ミキサー、ＨＡＮＹＡＮＧ科学、ＫＲ）均一に混合した原料を電気炉に５ｃｍ厚さで投入して、１２５０℃で３０分間空気を１．０Ｌ／ｍｉｎで注入しながら固体還元した。続いて得られた固体試料を６１〜１０４μｍ範囲で破砕して、得られた破砕物を６１〜７４μｍ範囲の粒度と７５〜１０４μｍ範囲の粒度に分離した。以後、６１〜７４μｍ範囲の粒度に対しては、２５００ガウスで湿式磁力選別して、磁性体である還元鉄と炭化鉄を分離し、７５〜１０４μｍ範囲の粒度に対しては、３００ガウスで乾式磁力選別して磁性体である還元鉄と炭化鉄を分離して、各々湿式磁力選別と乾式磁力選別で得られた磁性体を混合して鉄を磁性体である鉄濃縮物として分離して回収した。
【００４０】
その結果、廃非鉄スラグ５００ｇ中に入っている鉄が２０８．０ｇ、亜鉛が２８．０ｇであり、本発明によって回収された鉄濃縮物である磁性体に存在する鉄の含有量が１９３．８ｇであり、銅、亜鉛、鉛等の非鉄金属の含有量の合が１％以下で、亜鉛濃縮物の粉塵に存在する亜鉛の含有量は２７．４ｇであり、鉄、亜鉛共に回収率が９０％以上であった。
【００４１】
[実施例２]
廃非鉄スラグを１５０〜２０３μｍ範囲で破砕した。次に、破砕された廃非鉄スラグと還元剤である炭素と反応触媒剤である炭酸カルシウム（ＣａＣＯ3）を混合した。混合比は、廃非鉄スラグ対応炭素を３０重量％、そして炭酸カルシウム（ＣａＣＯ3）を５重量％になるべく秤量した後、Ｖ型ミキサーを用いて均一に混合した。（Ｖ型ミキサー、ＨＡＮＹＡＮＧ科学、ＫＲ）均一に混合した原料を電気炉に１０ｃｍ厚さで投入して、１１５０℃で６０分間空気を１．５Ｌ／ｍｉｎで注入しながら固体還元した。続いて得られた固体試料を６１〜１０４μｍ範囲で破砕して、得られた破砕物を６１〜７４μｍ範囲の粒度と７５〜１０４μｍ範囲の粒度に分離した。以後、６１〜７４μｍ範囲の粒度に対しては、３０００ガウスで湿式磁力選別して、磁性体である還元鉄と炭化鉄を分離し、７５〜１０４μｍ範囲の粒度に対しては、２５０ガウスで乾式磁力選別して磁性体である還元鉄と炭化鉄を分離して、各々湿式磁力選別と乾式磁力選別で得られた磁性体を混合して鉄を磁性体である鉄濃縮物として分離して回収した。
【００４２】
その結果、廃非鉄スラグ１０００ｇ中に入っている鉄が４４６．４ｇ、亜鉛が２１．０ｇであり、本発明によって回収された鉄濃縮物である磁性体に存在する鉄の含有量が４０４．７ｇであり、銅、亜鉛、鉛等の非鉄金属の含有量の合が１％以下で、亜鉛濃縮物の粉塵に存在する亜鉛の含有量は１９．９ｇであり、鉄、亜鉛共に回収率が９０％以上であった。
【００４３】
[実施例３]
廃非鉄スラグを１５０〜２０３μｍ範囲で破砕した。次に、破砕された廃非鉄スラグと還元剤である炭素と反応触媒剤である炭酸カルシウム（ＣａＣＯ3）を混合した。混合比は、廃非鉄スラグ対応炭素を１０重量％、そして炭酸カルシウム（ＣａＣＯ3）を１５重量％になるべく秤量した後、Ｖ型ミキサーを用いて均一に混合した。（Ｖ型ミキサー、ＨＡＮＹＡＮＧ科学、ＫＲ）均一に混合した原料を電気炉に１５ｃｍ厚さで投入して、１１００℃で９０分間空気を０．５Ｌ／ｍｉｎで注入しながら固体還元した。続いて得られた固体試料を６１〜１０４μｍ範囲で破砕して、得られた破砕物を６１〜７４μｍ範囲の粒度と７５〜１０４μｍ範囲の粒度に分離した。以後、６１〜７４μｍ範囲の粒度に対しては、３５００ガウスで湿式磁力選別して、磁性体である還元鉄と炭化鉄を分離し、７５〜１０４μｍ範囲の粒度に対しては、３５０ガウスで乾式磁力選別して磁性体である還元鉄と炭化鉄を分離して、各々湿式磁力選別と乾式磁力選別で得られた磁性体を混合して鉄を磁性体である鉄濃縮物として分離して回収した。
【００４４】
その結果、廃非鉄スラグ１５００ｇ中に入っている鉄が６４３．５ｇ、亜鉛が３９．６ｇであり、本発明によって回収された鉄濃縮物である磁性体に存在する鉄の含有量が５８１．８ｇであり、銅、亜鉛、鉛等の非鉄金属の含有量の合が１％以下で、亜鉛濃縮物の粉塵に存在する亜鉛の含有量は３６．７ｇであり、鉄、亜鉛共に回収率が９０％以上であった。
【００４５】
前記実施例１、実施例２、実施例３で各試料に対する添加量と回収率は表１、表２、表３に各々まとめて示した。
【００４６】
【表１】
0005944522.tif 000002
【００４７】
【表２】
0005944522.tif 000003
【００４８】
【表３】
0005944522.tif 000004
【産業上の利用可能性】
【００４９】
本発明の選別法による銅、亜鉛、鉛の非鉄金属の製錬工程で発生する廃非鉄スラグから鉄を分離回収する方法は、廃非鉄スラグを破砕して炭素と炭酸カルシウムを共に混合した後、鉄の溶融温度以下で固体還元反応することによって廃非鉄スラグ中にアルミナ、石灰石、酸化マグネシウム及び珪石等と無結晶質状態で含まれた酸化鉄を還元鉄と炭化鉄に結晶構造を変化させて、破砕して還元鉄と炭化鉄をアルミナ、石灰石、酸化マグネシウム及び珪石等と分離させて、湿式磁力選別と乾式磁力選別して高品位の鉄濃縮物を回収する方法に関し、炭酸カルシウムを利用して、固体還元反応工程で廃非鉄スラグ中に無結晶質状態で含まれた酸化鉄の固体還元反応を促して、工程時間を短縮し、工程温度を低くして操業を容易にし、銅、亜鉛、鉛の非鉄金属の製錬工程で発生する廃非鉄スラグから鉄を分離濃縮回収するようにして、廃棄物によるリサイクルが可能にして、鉄鋼原料として活用することで、資源貧困国の国内実情上鉄資源の利用率を最大限に高めることができる効果を提供するようになり、非鉄製錬分野及び鉄鋼製錬分野で鉄の回収に関連した産業廃棄物のリサイクルに広く活用できるであろう。
【図１】
0005944522.tif 000005
【図２】
0005944522.tif 000006
【図３】
0005944522.tif 000007
【図４】
0005944522.tif 000008